FR 3052298 A1 20171208 FR 1655030 A 20160602 1 STRUCTURE HYBRIDE POUR DISPOSITIF A ONDES ACOUSTIQUES DE SURFACE DOMAINE DE L'INVENTION La présente invention concerne le domaine des dispositifs à ondes acoustiques de surface. Elle concerne en particulier une structure hybride adaptée pour la fabrication 10 de dispositifs à ondes acoustiques de surface. ARRIERE PLAN TECHNOLOGIQUE DE L'INVENTION 15 Les structures de résonateurs acoustiques telles que les dispositifs à ondes acoustiques de surface (« SAW » pour « Surface Acoustic Wave » selon la terminologie anglo-saxonne) utilisent un ou plusieurs transducteurs interdigités élaborés sur un substrat piézoélectrique pour convertir des signaux 20 électriques en ondes acoustiques et vice versa. De tels dispositifs ou résonateurs SAW sont souvent utilisés dans les applications de filtrage. La technologie SAW à radiofréquences (RF) fournit d'excellentes performances telles qu'une haute isolation et de faibles pertes d'insertion. Pour cette raison, 25 elle est utilisée pour les duplexeurs RF dans les applications de communication sans fil. Néanmoins, pour être plus concurrentielle par rapport aux duplexeurs RF basés sur la technologie des ondes acoustiques de volume (« BAW » pour « Bulk Acoustic Wave »), la performance des dispositifs SAW RF 30 doit être améliorée et l'on exige en particulier que la réponse en fréquence soit stable vis-à-vis de la température. La dépendance de la fréquence de fonctionnement des dispositifs SAW vis-à-vis de la température, ou le coefficient de fréquence thermique (« TCF » pour « Temperature Coefficient 3052298 2 of Frequency »), dépend d'une part des variations de l'espacement entre les électrodes interdigitées des transducteurs, qui sont généralement dues aux coefficients de dilatation thermique (« CTE » pour « Coefficient of Thermal 5 Expansion ») relativement élevés piézoélectriques utilisés ; d'autre part, coefficient de vitesse thermique car la contraction du substrat piézoélectrique augmentation ou d'une des substrats le TCF dépend du dilatation ou la s'accompagne d'une diminution de la vitesse de l'onde acoustique de surface. Pour minimiser le coefficient de fréquence thermique (TCF), un objectif est donc de minimiser la dilatation/contraction du substrat piézoélectrique, notamment dans la zone de surface dans laquelle les ondes acoustiques vont se propager. L'article de K.Hashimoto, M.Kadota et al, « Recent development of temperature compensated SAW devices », IEEE Ultrason. Symp. 2011, pages 79 à 86, 2011, donne une vue d'ensemble des approches couramment utilisées pour surmonter le problème de dépendance vis-à-vis de la température de la réponse en fréquence des dispositifs SAW. Une approche consiste à utiliser un substrat hybride, par exemple composé d'une couche de matériau piézoélectrique disposée sur un substrat silicium permet de limiter couche piézoélectrique en couche piézoélectrique de l'article précédemment cité de silicium. Le CTE faible du la dilatation/contraction de la température. Dans le cas d'une Tantalate de Lithium (LiTa03), indique qu'un ratio de 10 entre l'épaisseur de LiTaO3 et l'épaisseur du substrat de silicium 30 permet d'améliorer convenablement le coefficient de fréquence thermique (TCF). L'un des inconvénients de cette approche vient de la présence d'ondes acoustiques parasites (appelées « spurious acoustic modes » dans l'article « Characterization of bonded wafer for RF filters with reduced TCF », B.P.Abbott 3052298 3 et al, Proc 2005 IEEE International Ultrasonics Symposium, Sept 19-21, 2005, pp.926-929) qui impactent négativement les caractéristiques en fréquence du résonateur élaboré sur le substrat hybride. Ces résonances parasites sont notamment 5 liées à des réflexions parasites de l'onde acoustique principale (se propageant principalement dans une zone superficielle de la couche de LiTa03) sur les interfaces sous-jacentes, dont notamment l'interface entre le LiTa03 et le silicium. Une solution pour diminuer ces résonances parasites 10 est d'augmenter l'épaisseur de la couche de LiTa03 ; cela supposant d'augmenter également l'épaisseur du substrat de Si pour conserver les améliorations du TCF, l'épaisseur totale du substrat hybride n'est alors plus compatible avec les besoins de réduction d'épaisseur des composants finaux, notamment pour 15 adresser le marché des téléphones cellulaires. Une autre solution, proposée par K.Hashimoto et al. est de rugosifier la surface inférieure de la couche de LiTa03 (à l'interface de collage avec le substrat) de façon à limiter les réflexions de l'onde acoustique sur celle-ci. Une telle rugosification 20 représente une difficulté à gérer quand un procédé de collage direct, requérant des surfaces à assembler très lisses, est utilisé pour la réalisation du substrat hybride. 25 OBJET DE L'INVENTION Un objet de la présente invention est de proposer une solution alternative aux solutions de l'état de l'art. Un objet de l'invention est notamment de proposer une structure hybride permettant la réduction et/ou l'élimination desdites ondes acoustiques parasites. 3052298 4 BREVE DESCRIPTION DE L'INVENTION La présente invention concerne une structure hybride pour dispositif à ondes acoustiques de surface comprenant une 5 couche utile de matériau piézoélectrique présentant une première face libre et une deuxième face disposée sur un substrat support dont le coefficient de dilatation thermique est inférieur à celui de la couche utile. La structure hybride est remarquable en ce que la couche utile comprend une zone de 10 nanocavités. La zone de nanocavités est adaptée pour diffuser une onde acoustique se propageant dans l'épaisseur de la couche utile jusqu'à ladite zone ; elle réduit, voire élimine les 15 réflexions parasites de l'onde acoustique, qui s'opèrent habituellement au niveau de la ou des interface(s) de la structure hybride et qui impactent négativement les caractéristiques en fréquence du dispositif SAW. En outre, la zone de nanocavités est formée dans 20 l'épaisseur de la couche utile et n'affecte pas la rugosité de la deuxième face, ce qui facilite et fiabilise l'assemblage de la couche utile sur le substrat support. Selon des caractéristiques avantageuses de l'invention, 25 prises seules ou en combinaison : - la zone de nanocavités a une épaisseur fonctionnelle comprise entre 50nm et 3 microns ; - la zone de nanocavités est plus proche de la deuxième face que de la première face de la couche utile ; 30 - la zone de nanocavités se situe à une distance de plus de 50nm de la deuxième face de la couche utile ; - les nanocavités ont, au moins en partie, une dimension maximale comprise entre lnm et 500nm ; 3052298 5 - les nanocavités occupent entre 10% et 20% du volume dans la zone de nanocavités ; - les nanocavités présentent une forme sensiblement sphérique ou polyédrique ; 5 - tout ou partie des nanocavités contient une espèce gazeuse ; - la zone de nanocavités s'étend dans un plan parallèle à la deuxième face de la couche utile ; - la zone de nanocavités est continue dans un plan 10 parallèle à la deuxième face de la couche utile ; - la zone de nanocavités est discontinue dans un plan parallèle à la deuxième face de la couche utile ; - le substrat support comprend un matériau choisi parmi le silicium, le verre, la silice, le saphir, l'alumine, le 15 nitrure d'aluminium, le carbure de silicium ; - la couche utile comprend un matériau piézoélectrique choisi parmi le tantalate de lithium (LiTaO3), le niobate de lithium (LiNbO3), le quartz, l'oxyde de zinc (ZnO) ; - la structure hybride comprend une couche intermédiaire 20 située entre la deuxième face de la couche utile et le substrat support. La présente invention concerne en outre un dispositif à 25 ondes acoustiques de surface comprenant une structure hybride telle que ci-dessus. De manière avantageuse, la fréquence des ondes acoustiques est comprise entre 700 MHz - 3 GHz. 30 La présente invention concerne enfin un procédé de fabrication d'une structure hybride pour un dispositif à ondes acoustiques de surface comprenant : 3052298 6 a) Une étape de fourniture d'une couche utile de matériau piézoélectrique présentant une première face et une deuxième face ; b) Une étape de fourniture d'un substrat support 5 présentant un coefficient de dilatation thermique inférieur à celui de la couche utile ; c) Une étape d'assemblage de la deuxième face de la couche utile sur le substrat support ; Le procédé est remarquable en ce qu'il comprend une 10 étape d'introduction d'espèces gazeuses dans la couche utile pour former une zone de nanocavités. Selon des caractéristiques avantageuses de l'invention, prises seules ou en combinaison : 15 - la couche utile fournie à l'étape a) est comprise dans un substrat donneur en matériau piézoélectrique ; - le procédé de fabrication comprend après l'étape d'assemblage, une étape d) d'amincissement du substrat donneur jusqu'à une épaisseur utile pour former la couche 20 utile ; - l'étape d'introduction d'espèces gazeuses comprend au moins une implantation d'ions choisis parmi l'hydrogène, l'hélium, l'argon et autres gaz nobles ; - Le procédé de fabrication comprend une étape de 25 traitement thermique après l'étape d'introduction d'espèces gazeuses ; - l'introduction d'espèces gazeuses dans la couche utile est réalisée au niveau de sa deuxième face, avant l'étape d'assemblage ; 30 - l'introduction d'espèces gazeuses dans la couche utile est réalisée au niveau de sa première face, après l'étape d'assemblage ; 3052298 7 - l'introduction d'espèces gazeuses dans la couche utile est réalisée localement par application d'un masque. 5 BREVE DESCRIPTION DES DESSINS D'autres caractéristiques et avantages de l'invention ressortiront de la description détaillée qui va suivre en référence aux figures annexées sur lesquelles : 10 la figure 1 présente une structure hybride conforme à l'invention ; les figures 2a à 2e présentent une vue en coupe (2a) et des vues de dessus (2b à 2e) de structures hybrides conformes à l'invention ; 15 la figure 3 présente une structure hybride conforme à l'invention ; la figure 4 présente un dispositif à ondes acoustiques de surface selon l'invention ; les figures 5a à 5e présentent un procédé de fabrication 20 d'une structure hybride selon un premier mode de réalisation ; les figures 6a et 6b présentent un procédé de fabrication d'une structure hybride selon un deuxième mode de réalisation ; 25 les figures 7a à 7c présentent un procédé de fabrication d'une structure hybride selon un troisième mode de réalisation. 30 DESCRIPTION DETAILLEE DE L'INVENTION Dans la partie descriptive, les mêmes références sur les figures pourront être utilisées pour des éléments de même nature. 3052298 8 Les figures sont des représentations schématiques qui, dans un objectif de lisibilité, ne sont pas à l'échelle. En particulier, les épaisseurs des couches selon l'axe z ne sont pas à l'échelle par rapport aux dimensions latérales selon les 5 axes x et y. De même, la taille des nanocavités n'est pas à l'échelle par rapport aux épaisseurs de couches ou autres dimensions latérales d'éléments de l'invention. L'invention concerne une structure hybride 100 pour 10 dispositif à ondes acoustiques de surface comprenant une couche utile 10 de matériau piézoélectrique présentant une première face libre 1 et une deuxième face 2 disposée sur un substrat support 20. La couche utile 10 présente typiquement une épaisseur utile comprise entre 1 micron et 50 microns, 15 selon le type de dispositif SAW à élaborer sur la structure hybride 100. La couche utile 10 comprend avantageusement un matériau piézoélectrique choisi parmi le tantalate de lithium (LiTaO3), le niobate de lithium (LiNbO3), le quartz, l'oxyde de zinc (Zn0). 20 Le substrat support 20 de la structure hybride 100 présente un coefficient de dilatation thermique inférieur à celui de la couche utile 10, au moins selon un axe cristallographique dans le cas de matériaux anisotropes. Il pourra comprendre un matériau choisi parmi le silicium, le 25 verre, la silice, le saphir, l'alumine, le nitrure d'aluminium, le carbure de silicium. Bien-sur, cette liste de matériaux n'est pas exhaustive, d'autres substrats ou couches utiles piézoélectriques pourraient être choisis selon le type d'applications et les 30 propriétés requises. La structure hybride 100 comprend en outre une zone 30 de nanocavités 31, dans la couche utile 10, comme illustré sur la figure 1. 3052298 9 Préférentiellement, les nanocavités 31 ont une forme sensiblement sphérique, polyédrique ou ellipsoïdale. Cette forme est avantageuse car elle favorise une réflexion multidirectionnelle et donc la diffusion des ondes acoustiques 5 susceptibles de se propager dans l'épaisseur de la couche utile 10, évitant ainsi leur réflexion sur une surface plane telle que l'interface entre couche utile 10 et substrat support 20. Les nanocavités 31 peuvent être vides ou contenir une espèce gazeuse ou encore un mélange d'espèces gazeuses. 10 Les nanocavités 31 présentent typiquement une dimension maximale comprise entre lnm et 500nm ; par dimension maximale, on entend par exemple le diamètre de la nanocavité si celle-ci a une forme sphérique ou son diamètre le plus grand si elle est légèrement ellipsoïdale. La densité des nanocavités 31 15 dans la zone 30 est telle qu'elles occupent préférentiellement 10% à 20% du volume de ladite zone 30. La taille et la densité des nanocavités 31 peuvent avoir une influence sur l'efficacité de diffusion des ondes acoustiques. Ainsi, selon la fréquence de la ou les onde(s) acoustique(s) se propageant 20 dans le dispositif qui sera élaboré sur la structure hybride 100, les paramètres de taille et de densité des nanocavités 31 pourront être ajustés. La zone 30 de nanocavités 31 a avantageusement une 25 épaisseur dite fonctionnelle e comprise entre 50 nm et 3 microns, selon l'axe z sur la figure 1. L'épaisseur fonctionnelle e est avantageusement choisie égale ou sensiblement inférieure à la longueur d'onde À du signal acoustique utilisé pour le dispositif SAW, par exemple 30 comprise entre À et /8. D'autre part, la dimension maximale moyenne des nanocavités sera préférentiellement choisie inférieure ou égale à la longueur d'onde À de l'onde acoustique ; typiquement elle pourra être comprise entre 3052298 10 À/in et À. Cette configuration favorise l'interaction entre l'onde acoustique et la zone 30 de nanocavités 31. En particulier, la portion d'onde acoustique se réfléchissant habituellement aux interfaces de la structure hybride sera 5 avantageusement diffusée par la zone 30 : cela aura pour résultat de limiter fortement, voire d'éliminer la composante réfléchie de l'onde acoustique à l'origine des effets parasites. Préférentiellement, la zone 30 de nanocavités 31 est à 10 proximité de la deuxième face 2 de la couche utile 10. En particulier, elle pourra se situer à une distance d de l'ordre de 50nm de la deuxième face 2. Elle pourra alternativement se situer à une distance comprise entre quelques nm et environ 30% de l'épaisseur utile. A titre d'exemple, pour une couche 15 utile 10 d'épaisseur utile 10 microns, la zone 30 pourra se situer à une distance comprise entre 50nm et 3 microns de la deuxième face 2. De manière avantageuse, la zone 30 de nanocavités s'étend 20 dans un plan parallèle à la deuxième face 2 de la couche utile 10. Elle peut être continue dans la couche utile 10, c'est-à-dire présente dans toute la structure hybride 100. Cette configuration laisse toute latitude quant au positionnement du dispositif SAW sur la structure hybride 100. 25 Alternativement, la zone 30 de nanocavités 31 peut être discontinue et n'être présente que localement, dans certaines régions de la couche utile 10, comme illustré sur la figure 2a. A titre d'exemple et sans que cela soit limitatif, en vue de dessus, la zone 30 de nanocavités 31 peut prendre la forme 30 de motifs en bandes (figure 2b), de motifs circulaires (figure 2c), de régions complémentaires à des motifs circulaires (figure 2d) ou encore de motifs carrés (figure 2e). Une dimension, dans le plan (x,y), des régions comprenant la zone 3052298 11 30 de nanocavités est préférentiellement comprise entre 1 et 10 microns. La discontinuité de la zone 30 de nanocavités 31 peut apporter des avantages dans le cas d'ondes acoustiques de 5 grandes longueurs d'onde (de l'ordre de 5 microns et plus) : en effet, la présence de motifs de plus grande taille et de plus grande période que les nanocavités 31 peut favoriser l'interaction de l'onde acoustique avec la zone 30 discontinue et améliorer ainsi la diffusion de l'onde. 10 Selon un autre mode de mise en oeuvre, la zone 30 de nanocavités locale peut être présente uniquement dans les régions sur lesquelles les électrodes du dispositif SAW seront élaborées, électrodes entre lesquelles se propageront les ondes acoustiques. 15 La structure hybride 100 selon l'invention peut également comporter une couche intermédiaire 40, disposée entre la deuxième face 2 de la couche utile 10 et le substrat support 20 (figure 3). Cette couche intermédiaire 40 est à titre 20 d'exemple, constituée d'un matériau choisi parmi l'oxyde de silicium, le nitrure de silicium, le silicium amorphe ou polycristallin, etc. La couche intermédiaire 40 peut avoir une fonction (isolation électrique, piégeage de porteurs de charges, etc...) dans le futur dispositif SAW, qui sera élaboré 25 sur la structure hybride 100. Elle peut également être utilisée pour faciliter l'assemblage entre la couche utile 10 et le substrat support 20, notamment pour renforcer l'énergie de collage de l'interface d'assemblage. 30 La structure hybride 100 selon l'invention est adaptée pour la fabrication d'un dispositif à ondes acoustiques de surface 200, dont une représentation simplifiée est donnée en figure 4. Un tel dispositif 200 comprend en particulier des électrodes métalliques 50 disposées sur la première face 1 de 3052298 12 la couche utile 10. Une ou des onde(s) acoustique(s) seront amenées à se propager entre les électrodes 50 pendant le fonctionnement du dispositif 200. La zone 30 de nanocavités 31 de la structure hybride 100 5 est adaptée pour diffuser une onde acoustique se propageant dans l'épaisseur de la couche utile 10 jusqu'à ladite zone 30 ; elle réduit, voire élimine les réflexions parasites de l'onde acoustique, qui s'opèrent habituellement au niveau de la ou des interface(s) de la structure hybride 100 et qui 10 impactent négativement les caractéristiques en fréquence du dispositif SAW 200. La structure hybride 100 selon l'invention est particulièrement adaptée pour la fabrication de dispositifs SAW 200 utilisant des fréquences d'ondes acoustiques comprises 15 entre 700MHz et 3GHz. La présente invention concerne par ailleurs un procédé de fabrication d'une structure hybride 100 pour un dispositif à 20 ondes acoustiques de surface 200 comprenant une première étape de fourniture d'une couche utile 10 de matériau piézoélectrique présentant une première face 1 et une deuxième face 2. Le procédé de fabrication comporte également une étape de fourniture d'un substrat support 20 présentant un 25 coefficient de dilatation thermique inférieur à celui de la couche utile 10. Il comprend aussi une étape d'assemblage de la deuxième face 2 de la couche utile 10 sur le substrat support 20. Comme connu en soi, différentes techniques d'assemblage peuvent être mises en oeuvre, dont le collage par 30 adhésion moléculaire, le collage par adhésif, ou autre type de collage adapté à la fabrication d'une structure hybride. Une couche intermédiaire 40 peut être ajoutée préalablement à l'assemblage, soit sur la deuxième face 2 de la couche utile 10, soit sur la face à assembler du substrat support 20, soit 3052298 13 sur les deux. Cette couche intermédiaire 40 est par exemple constituée d'oxyde de silicium, de nitrure de silicium ou encore de silicium poly-cristallin et avoir une épaisseur comprise entre quelques nanomètres et quelques microns. La 5 couche intermédiaire 40 peut être élaborée selon les différentes techniques connues de l'état de l'art, telles des traitements thermiques d'oxydation ou de nitruration, des dépôts chimiques (PECVD, LPCVD...), etc. Le procédé de fabrication selon l'invention comprend en 10 outre une étape d'introduction d'espèces gazeuses dans la couche utile 10 pour former une zone 30 de nanocavités 31. Cette étape peut être réalisée avant ou après l'étape d'assemblage de la couche utile 10 sur le substrat support 20. Avantageusement, l'étape d'introduction d'espèces gazeuses 15 comprend au moins une implantation d'ions choisis parmi l'hydrogène, l'hélium, l'argon, ou autres gaz nobles. Il est bien-sur possible d'utiliser d'autres gaz, capables de former des nanocavités 31 dans la couche utile 10. Comme bien connu par l'homme du métier, l'énergie 20 d'implantation est choisie en fonction de la profondeur souhaitée pour la zone 30 de nanocavités 31. La dose d'ions implantés est choisie dans la gamme permettant de former des nanocavités 31 dans le matériau de la couche utile 10, de taille et de densité permettant avantageusement au nanocavités 25 31 d'occuper 10% à 20% du volume dans la zone 30. La dose d'ions implantés est également choisie inférieure à la dose susceptible de générer des déformations ou autres dommages au niveau de l'une ou l'autre des faces 1,2 de la couche utile 10. 30 Selon l'épaisseur fonctionnelle choisie de la zone 30 de nanocavités 31, une ou plusieurs étapes d'implantation d'ions pourra(ont) être effectuée(s) dans la couche active (10), à différentes énergies d'implantation, dans le but d'élargir le profil d'implantation et ainsi ladite épaisseur fonctionnelle 3052298 14 ou dans le but de former un profil spécifique différent du profil sensiblement gaussien généré par une implantation unique. 5 Selon une variante, l'étape d'introduction d'espèces gazeuses peut être faite localement dans la couche utile 10. Pour cela, il est habituel d'utiliser une couche de masquage, déposée sur la face de la couche utile 10 à implanter, qui protège des régions dans lesquelles on ne souhaite pas former 10 la zone 30 et qui laisse exposées des régions dans lesquelles la zone 30 doit être formée. Il est ainsi possible d'obtenir une structure hybride 100 telle que celles illustrées sur les figures 2a à 2e. Le procédé de fabrication peut avantageusement comprendre 15 une étape de traitement thermique subséquente à l'introduction d'espèces gazeuses, permettant de retirer, au moins partiellement les espèces gazeuses de la couche utile 10 et en particulier de former et/ou stabiliser les nanocavités 31 dans le matériau. Ce traitement thermique pourra, à titre 20 d'exemple, être réalisé à une température comprise entre 200°C et 900°C, pendant une durée allant de quelques minutes à quelques heures. La température du traitement thermique sera préférentiellement choisie inférieure à la température de Curie du matériau piézoélectrique de la couche utile 10. 25 Des modes de réalisations particuliers du procédé de fabrication vont maintenant être décrits en référence aux figures 5, 6 et 7. 30 Selon un premier mode de réalisation de l'invention, la première étape du procédé, consiste en la fourniture d'un substrat donneur 11 en matériau piézoélectrique (figure 5a), incluant la couche utile 10. Le substrat donneur 11 comprend une première face 1' et une deuxième face 2. A titre 3052298 15 d'exemple, il pourra être constitué d'un matériau piézoélectrique choisi parmi le tantalate de lithium (LiTaO3), le niobate de lithium (LiNbO3), le quartz, l'oxyde de zinc (Zn0). 5 Le substrat support 20, présentant un coefficient de dilatation thermique inférieur à celui du substrat donneur 11 est fourni dans une deuxième étape du procédé (figure 5b). Comme indiqué précédemment, il pourra par exemple comprendre un matériau choisi parmi le silicium, le verre, la silice, le 10 saphir, l'alumine, le nitrure d'aluminium, le carbure de silicium. Préalablement à l'étape d'assemblage, l'étape d'introduction d'espèces gazeuses est effectuée au niveau de la deuxième face du substrat donneur 11, comme illustré sur la 15 figure 5c. Elle engendre ainsi une zone enterrée, dont l'épaisseur et la profondeur est dépendante de l'énergie et de la dose d'implantation des ions, ainsi que de la nature du substrat donneur 11. Cette zone enterrée formera la zone 30 de nanocavités 31. Selon que l'implantation sera effectuée sur la 20 totalité de la deuxième face 2 ou localement, la zone 30 sera soit continue soit discontinue, dans un plan parallèle à la deuxième face 2. Les nanocavités 31 sont soit directement présentes après implantation, soit formées et stabilisées par une étape 25 subséquente de traitement thermique. Cette étape de traitement thermique présente également l'avantage, dans le présent mode de réalisation, d'exodiffuser tout ou partie des espèces gazeuses du substrat donneur 11, préalablement à l'assemblage : cela peut notamment éviter un dégazage à 30 l'interface de collage, susceptible de dégrader sa tenue mécanique et/ou sa qualité. Une étape d'assemblage de la deuxième face 2 du substrat donneur 11 sur le substrat support 20 est ensuite réalisée (figure 5d). Le collage par adhésion moléculaire est une 3052298 16 technique avantageuse en ce qu'il ne nécessite pas d'ajout de matière pour assembler les surfaces. Il requiert néanmoins un bon état de surface (bonne planéité, faible rugosité, excellente propreté) pour donner lieu à un assemblage de bonne 5 qualité. La formation de la zone 30 de nanocavités 31 selon l'invention ne dégrade pas la qualité de la deuxième face 2 ; l'étape d'introduction d'espèces gazeuses est définie de sorte que la zone enterrée ne génère pas de déformation ou de dommages au niveau de la deuxième face 2 à assembler. 10 Pour consolider l'interface de collage, la structure hybride collée 101 est avantageusement soumise à un traitement thermique. Il est à noter que les matériaux du substrat donneur 11 et du substrat support 20 présentent des coefficients de dilatation thermique très différents, le 15 traitement thermique appliqué doit donc rester à une température inférieure à la température d'endommagement ou de casse de la structure collée 101. La gamme de température sera typiquement comprise entre quelques dizaines de degrés et 500°C. 20 Le procédé de fabrication selon ce premier mode de réalisation de l'invention comporte en outre une étape d'amincissement du substrat donneur 11, par sa première face 1', de manière à obtenir une épaisseur dite utile de la couche 25 utile 10 et former la première face 1 libre (figure 5e). Cette épaisseur utile dépend du type de dispositif à ondes acoustiques qui sera élaboré sur la structure hybride 100. L'étape d'amincissement peut être basée sur les techniques connues de rodage (« grinding » selon la terminologie anglo- 30 saxonne), de polissage (CMP pour « chemical mechanical polishing ») et/ou de gravure chimique (humide ou sèche). Ces procédés sont particulièrement adaptés à la formation de couches utiles épaisses, par exemple de quelques microns à 3052298 17 plusieurs dizaines de microns, et jusqu'à quelques centaines de microns. Pour former une couche utile 10 de faible épaisseur, 5 c'est-à-dire typiquement inférieure à 2 microns, d'autres procédés de transfert de couches peuvent être mis en oeuvre, parmi lesquels le procédé Smart CutTM. Il est basé sur une implantation d'ions légers d'hydrogène et/ou d'hélium dans le substrat donneur 11 pour former une couche enterrée 10 fragilisée, à une profondeur par rapport à la deuxième face 2, supérieure ou égale à l'épaisseur utile. Cette étape d'implantation peut être effectuée préalablement à l'étape d'assemblage, avant ou après la formation de la zone 30 de nanocavités 31. 15 Une étape de détachement, postérieure à l'assemblage sur le substrat support 20, permet ensuite de séparer une couche mince superficielle du substrat donneur 11 (la couche utile 10), au niveau de la couche enterrée fragilisée. Des étapes de finition, pouvant inclure des traitements thermiques et/ou des 20 amincissements par polissage ou gravure chimique, confèrent enfin la qualité cristalline et de surface requise à la couche utile 10. Ce procédé est particulièrement adapté pour la fabrication de couches utiles minces. 25 Selon un deuxième mode de réalisation de l'invention, l'étape d'introduction des espèces gazeuses dans la couche utile 10 est faite après l'étape d'assemblage. Une structure hybride 100' comprenant la couche utile 10 disposée sur le 30 substrat support 20 est soumise à l'étape d'introduction d'espèces gazeuses pour former la zone 30 de nanocavités 31 (figure 6a). L'énergie des ions, dans le cas d'une implantation, est avantageusement choisie de sorte que la zone 3052298 18 30 soit formée dans le tiers inférieur de la couche utile 10, proche de la deuxième face 2. Un traitement thermique peut être réalisé pour former et/ou stabiliser les nanocavités 31 de la zone 30. Ce 5 traitement thermique doit prendre en compte la différence de coefficient de dilatation thermique des matériaux constituant la structure hybride 100, illustrée sur la figure 6b. 10 Selon un troisième mode de réalisation de l'invention, lors de la première étape de fourniture du procédé, la première face 1 de la couche utile 10 est disposée sur un substrat temporaire 60 (figure 7a). Elle a avantageusement été reportée par le procédé Smart Cut et comporte donc un résidu 15 de la couche enterrée fragilisée au niveau de sa deuxième face 2. Préférentiellement, une couche intermédiaire 40 est déposée sur la deuxième face 2 de la couche utile 10 préalablement à son assemblage sur le substrat support 20 20 (figure 7b). Le substrat temporaire 60 est ensuite retiré, soit par amincissement mécanique ou chimique, soit par démontage au niveau de l'interface entre la première face 1 de la couche utile 10 et le substrat temporaire 60. 25 La figure 7c présente la structure hybride 100 obtenue : le résidu de la couche enterrée fragilisée formée pendant le procédé Smart Cut permet de générer, dans ce mode de réalisation, la zone 30 de nanocavités 31, à proximité de la deuxième face 2 de la couche utile 10. 30 Ce troisième mode de réalisation est avantageux lorsque les coefficients de dilatation (CTE) des matériaux de la structure hybride 100 rendent difficile l'application directe du procédé Smart Cut pour le transfert d'une couche utile 10 mince sur le substrat support 20. Dans ce cas, la couche utile 3052298 19 10 est d'abord formée sur un substrat temporaire 60 (pouvant avoir le même CTE que la couche utile 10 ou un CTE intermédiaire entre celui de la couche utile 10 et celui du substrat support 20), puis reportée sur le substrat support 5 20. L'implantation d'ions légers requise pour le procédé Smart Cut est alors mise à profit pour former la zone 30 de nanocavités 31, évitant une étape d'implantation supplémentaire. Dans ce troisième mode de réalisation néanmoins, il y a peu de flexibilité sur l'épaisseur 10 fonctionnelle de la zone 30 et sur les caractéristiques (dimensions, densité,...) des nanocavités 31, les paramètres d'implantation étant dictés en premier lieu par le procédé Smart Cut. 15 Exemple 1 : Un substrat donneur 11 en LiNbO3 est implanté au niveau de sa deuxième face 2, avec des ions d'hélium, à une énergie de 180 keV et une dose de 3,5.1016 He/cm2. Avantageusement, une couche de protection, par exemple en Si02, est déposée sur la 20 deuxième face 2, préalablement à l'implantation, afin de limiter la contamination du substrat donneur 11 durant l'étape d'implantation. Une telle implantation forme typiquement une zone 30 de nanocavités 31 d'épaisseur fonctionnelle de l'ordre de 700 nm, 25 à une distance de l'ordre de 350 nm de la deuxième face 2. La couche de protection est retirée par gravure chimique. Un traitement thermique à 700°C pendant 2h est effectué pour stabiliser les nanocavités 31 et évacuer tout ou partie des espèces d'hélium du substrat donneur 11. 30 Le substrat donneur 11 et un substrat support 20 en silicium, par exemple d'épaisseurs respectives 350 microns et 625 microns, sont ensuite soumis à des séquences de nettoyage, avant d'être assemblés par adhésion moléculaire, formant ainsi une structure hybride collée 101. La face 2 du substrat 3052298 20 donneur 11 est de très bonne qualité, compatible avec un collage direct, l'implantation d'espèces gazeuses pour former la zone 30 ne générant pas de déformations ou de dommages superficiels. 5 Des étapes successives de rodage (grinding) et de polissage sont appliquées à la première face 1' du substrat donneur 11, jusqu'à l'obtention de la couche utile 10, d'épaisseur utile 20 microns. La structure hybride 100 selon l'invention est ainsi formée. 10 Cette structure est adaptée à l'élaboration d'un dispositif à ondes acoustiques de surface 200, incluant notamment la formation d'électrodes métalliques 50 interdigitées sur la première face 1 de la couche utile 10. La présence de la zone 30 de nanocavités 31 selon l'invention 15 permet d'atténuer voire d'éliminer les réflexions parasites d'ondes acoustiques sur l'interface entre la couche utile 10 et le substrat support 20 : les ondes acoustiques se propageant en direction de ladite interface sont réfléchies en de multiples directions, donc diffusées par la pluralité de 20 nanocavités 31 formant la zone 30. Exemple 2 : Une couche de masquage est formée sur la deuxième face 2 d'un substrat donneur 11 en LiTa03, donnant lieu à des régions 25 masquées et à des régions exposées. Les régions exposées forment par exemple des pavés circulaires, comme illustré en vue de dessus sur la figure 2c, séparés entre eux par des régions masquées. Le diamètre des régions exposées est de 5 microns, l'espacement entre deux régions exposées voisines est 30 également de 5 microns. Le substrat donneur 11 est ensuite implanté au niveau de sa deuxième face 2, avec des ions d'hélium, successivement à plusieurs énergies : 140 keV, 160 keV, 180 keV et avec une dose de 2.1016 He/cm2 appliquée pour chaque énergie. 3052298 21 La couche de masquage est retirée par gravure chimique. Un traitement thermique à 580°C pendant 2h est effectué pour stabiliser les nanocavités 31 et évacuer tout ou partie des espèces gazeuses du substrat donneur 11. 5 Le substrat donneur 11 et un substrat support 20 en silicium sont ensuite soumis à des séquences de nettoyage, avant d'être assemblés par adhésion moléculaire, formant ainsi une structure hybride collée 101. La face 2 du substrat donneur 11 est de très bonne qualité, compatible avec un 10 collage direct, l'implantation d'espèces gazeuses pour former la zone 30 ne générant pas de déformations ou de dommages superficiels. Des étapes successives de rodage (grinding) et de polissage sont appliquées à la première face 1' du substrat 15 donneur 11, jusqu'à l'obtention de la couche utile 10, d'épaisseur utile 20 microns. La structure hybride 100 selon l'invention est ainsi formée. Cette structure est adaptée à l'élaboration d'un dispositif à ondes acoustiques de surface 200, incluant 20 notamment la formation d'électrodes métalliques 50 interdigitées sur la première face 1 de la couche utile 10. La présence de la zone 30 de nanocavités 31 selon l'invention permet d'atténuer voire d'éliminer les réflexions parasites d'ondes acoustiques sur l'interface entre la couche utile 10 25 et le substrat support 20 : les ondes acoustiques se propageant en direction de ladite interface sont réfléchies en de multiples directions, donc diffusées par la pluralité de nanocavités 31 formant la zone 30. 30 REVENDICATIONS1. Structure hybride (100) pour dispositif à ondes acoustiques de surface comprenant une couche utile (10) de matériau piézoélectrique présentant une première face (1) libre et une deuxième face (2) disposée sur un substrat support (20) dont le coefficient de dilatation thermique est inférieur à celui de la couche utile (10), la structure hybride (100) étant caractérisée en ce que la couche utile (10) comprend une zone (30) de nanocavités (31). 2. Structure hybride (100) pour dispositif à ondes acoustiques de surface selon la revendication précédente, dans laquelle la zone (30) de nanocavités (31) a une épaisseur fonctionnelle comprise entre 50nm et 3 microns. 3. Structure hybride (100) pour dispositif à ondes acoustiques de surface selon l'une des revendications précédentes, dans laquelle la zone (30) de nanocavités (31) se situe à une distance de plus de 50nm de la deuxième face (2) de la couche utile (10). 4. Structure hybride (100) pour dispositif à ondes acoustiques de surface selon l'une des revendications précédentes, dans laquelle les nanocavités (31) ont, au moins en partie, une dimension maximale comprise entre lnm et 500nm. 5. Structure hybride (100) pour dispositif à ondes acoustiques de surface selon l'une des revendications précédentes, dans laquelle la zone (30) de nanocavités 3052298 23 (31) s'étend dans un plan parallèle à la deuxième face (2) de la couche utile (10). 6. Structure hybride (100) pour dispositif à ondes 5 acoustiques de surface selon l'une des revendications précédentes, dans laquelle le substrat support (20) comprend un matériau choisi parmi le silicium, le verre, la silice, le saphir, l'alumine, le nitrure d'aluminium, le carbure de silicium. 10 7. Structure hybride (100) pour dispositif à ondes acoustiques de surface selon l'une des revendications précédentes, dans laquelle la couche utile (10) comprend un matériau piézoélectrique choisi parmi le tantalate de 15 lithium (LiTa03), le niobate de lithium (LiNb03), le quartz, l'oxyde de zinc (Zn0). 8. Structure hybride (100) pour dispositif à ondes acoustiques de surface selon l'une des revendications 20 précédentes, comprenant une couche intermédiaire (40) située entre la deuxième face (2) de la couche utile (10) et le substrat support (20). 9. Dispositif à ondes acoustiques de surface (200) 25 comprenant une structure hybride (100) selon l'une des revendications précédentes. 10. Procédé de fabrication d'une structure hybride (100) pour un dispositif à ondes acoustiques de surface 30 comprenant : a) Une étape de fourniture d'une couche utile (10) de matériau piézoélectrique présentant une première face (1) et une deuxième face (2) ; 3052298 24 b) Une étape de fourniture d'un substrat support (20) présentant un coefficient de dilatation thermique inférieur à celui de la couche utile (10) ; c) Une étape d'assemblage de la deuxième face (2) de la 5 couche utile (10) sur le substrat support (20) ; Le procédé étant caractérisé en ce qu'il comprend une étape d'introduction d'espèces gazeuses dans la couche utile (10) pour former une zone (30) de nanocavités (31). 10 11. Procédé de fabrication d'une structure hybride (100) selon la revendication précédente, dans lequel l'étape d'introduction d'espèces gazeuses comprend au moins une implantation d'ions choisis parmi l'hydrogène, l'hélium, l'argon et autres gaz nobles. 15 12. Procédé de fabrication d'une structure hybride (100) selon l'une des 2 revendications précédentes, comprenant une étape de traitement thermique après l'étape d'introduction d'espèces gazeuses. 13. Procédé de fabrication d'une structure hybride (100) selon l'une des 3 revendications précédentes, dans lequel l'introduction d'espèces gazeuses dans la couche utile (10) est réalisée localement par application d'un masque. 20 25